(57)【要約】  漂白されておりかつ少なくとも１つの顔料と電磁スペクトルの可視領域で吸収する染料とを含有する液状の着色剤配合物で着色されている木材繊維から製造されている明色の木質材料板。【特許請求の範囲】
【請求項１】
漂白されておりかつ少なくとも１つの顔料と電磁スペクトルの可視領域で吸収する染料とを含有する液状の着色剤配合物で着色されている木材繊維から製造されている明色の木質材料板。
【請求項２】
木材繊維がまず酸化漂白され、次いで還元漂白されている、請求項１記載の木質材料板。
【請求項３】
木材繊維が、顔料に対して染料０．０１〜１０質量％を含有する着色剤配合物で着色されている、請求項１または２記載の木質材料板。
【請求項４】
木材繊維が、
（Ａ）少なくとも１つの顔料１０〜７０質量％、
（Ｂ）電磁スペクトルの可視領域で吸収する少なくとも１つの染料０．０５〜７質量％、
（Ｃ）少なくとも１つの分散剤１〜５０質量％、
（Ｄ）水または、水と少なくとも１つの水保持剤との混合物１０〜８８．９５質量％および
（Ｅ）着色剤配合物のために通常のさらに他の成分０〜５質量％
を含有する着色剤配合物で着色されている、請求項１から３までのいずれか１項記載の木質材料板。
【請求項５】
木材繊維が≦１／９の標準色濃度で着色剤配合物により着色されている、請求項１から４までのいずれか１項記載の木質材料板。
【請求項６】
木材繊維がＣＩＥＬＡＢ明度値Ｌ*≧７５を有する着色剤配合物で着色されている、請求項１から４までのいずれか１項記載の木質材料板。
【請求項７】
木質材料板がＭＤＦ板、ＨＤＦ板またはパーティクルボードであることを特徴とする、請求項１から６までのいずれか１項記載の木質材料板。
【請求項８】
調度品を製造するための、請求項１から７までのいずれか１項記載の木質材料の使用。
【請求項９】
請求項１から７までのいずれか１項記載の木質材料板を含有する調度品。
【発明の詳細な説明】
【技術分野】
【０００１】
本発明は、漂白されておりかつ少なくとも１つの顔料と電磁スペクトルの可視領域で吸収する少なくとも１つの染料とを含有する液状の着色剤配合物で着色されている木材繊維から製造されている明色の木質材料板に関する。
【０００２】
さらに本発明は、調度品(Einrichtungsgegenstaende)を製造するためのこれらの木質材料板の使用、ならびにこれらの木質材料板を含有する調度品に関する。
【０００３】
木質材料の領域では、いわゆる中密度繊維板（ミディアムデンシティファイバーボード(medium density fibreboard)、ＭＤＦ板）および高密度繊維板（ハイデンシティファイバーボード(high density fibreboard)、ＨＤＦ板）における市場が大いに増加しつつある。製造量は過去１０年間のあいだで３倍を上回った。
【０００４】
ＭＤＦ板およびＨＤＦ板は、従来のパーティクルボードと同じように処理されうる。その規則正しい構造によって、それらはしかし溝をつけた部材の製造にも適しており、従って家具建築においていっそう多く用いられる。そうして、例えば空間のためのおよび装飾目的のための（例えば見本市建築における）調度品、しかしまたすでに比較的高価な家具もこれらの板から作り上げられ、引き続き木質の構造を目に見える形で得るためにただ単に無色のラッカーが塗られるかまたはオーバーレイで被覆される。
【０００５】
当然これらの板は使用される木材の種類に応じて多かれ少なかれ特色のある褐色の色合いを有し、それは家具領域での適用のために僅かな美的価値しか持たない。
【０００６】
ＷＯ−Ａ−０４／３５２７６から公知の顔料および染料を含有する着色剤配合物による材料の着色によって、木材繊維の固有の色合いが暗い色調の範囲においてかつ高い色濃度で補正されうる。このようにして色つきの、完全にしっかりと着色された、退色しない、それにより美的に価値の高いＭＤＦ板が得られ、それらは長期耐用の製品、例えば居住領域における家具の製造に適している。
【０００７】
高い色濃度でも光沢のある明るい色調（Ｌ*≧７５）を有する、例えば黄色またはオレンジ色に着色されている、または小さい色濃度において着色されている、すなわち明るくされたパステル色調、例えば中性の灰色を有する木質材料板、殊にＭＤＦ板は、しかしながらこれまで公知ではなかった。家具および室内装飾物の製造のために、例えば台所および浴室のために、これらの板はしかしとりわけ興味をひく。
【０００８】
ＪＰ−Ａ−５５−１６４１４２には、まず亜塩素酸ソーダ (Natriumchlorit)で酸化漂白され、次いで直接染料で着色された木材チップから製造されているパーティクルボードが記載されている。この場合、木材チップの十分な着色を改善するために漂白が行われ、かつ濃い色が生み出される。
【０００９】
最後に、本明細書の優先日に未公開のＤＥ−Ａ−１０２００４０５０２７８には、漂白された木材繊維から製造されているおよび／または白色顔料で材料が着色されている明るい〜白色の木質材料板が記載される。
【００１０】
それゆえ本発明の基礎をなしているのは、明色の木質材料板を提供することであった。
【００１１】
それに従って、漂白されておりかつ顔料を含有するおよび染料を含有する液状の着色剤配合物で着色されている木材繊維から製造されている明色の木質材料板が見つかった。
【００１２】
本発明による木質材料板は、その澄んだ明るい色調を特徴とする。それは、着色することによって≦１／９の、殊に≦１／２５の標準色濃度(Standardfarbtiefe)において取得されうる、白と混合された"柔らかい"パステル色調、または明度値Ｌ*≧７５を有する濃い色調であってよい。
【００１３】
本発明による木質材料板は、例えばＭＤＦ板またはＨＤＦ板またはパーティクルボードである。とりわけ有利なのはＭＤＦ板である。
【００１４】
通常、ＭＤＦ板およびＨＤＦ板は連続的なプロセスにおいて製造される。その際、洗浄された、水で湿った、小さく細砕された木材片（細砕片）がまず約８０℃に前もって熱され、次いで煮沸器において２〜５ｂａｒの圧力および１００〜１５０℃の温度下で軟化される。次いで、接続される精粋機中で細砕片が繊維状にほぐされる。精砕機は、ラジアルリリーフ(radiales Relief)を備え付けた２枚の金属平板からなり、それらは互いに密接して反対の向きで回転する。繊維はいわゆるブローラインを介して精砕機を抜け出る。この場合、たいてい接着剤(Leim)が施与される。バインダーとして通常、一部にメラミンで強化された尿素−ホルムアルデヒド−樹脂、または耐湿性の板のために、尿素−メラミン−ホルムアルデヒド−樹脂が使用される。イソシアネートもバインダーとして用いられている。たいていバインダーは所望された添加剤（例えば硬化剤、パラフィン分散液、着色剤）と一緒に繊維上に施与される。接着剤が施与された繊維は、引き続き乾燥器を通過し、該乾燥器中でそれらは８〜１５質量％の湿度に乾燥される。乾燥された繊維は個々にまた、連続的に作動する特別な混合機中で後になって初めて接着剤が施与される。
【００１５】
パーティクルボード製造に際して、あらかじめ乾燥された木屑の接着剤の施与は連続的な混合機中で行われる。
【００１６】
引き続き、接着剤が施与された繊維もしくは木屑は流し込まれマットを形成し、場合により冷間前圧縮されかつ加熱されたプレスにおいて１７０〜２４０℃の温度でプレスされ板が得られる。
【００１７】
ベース材料として、本発明による木質材料板のために原則的に植物から取得することができる全ての繊維性の材料を用いてよい。そうして例えば、通常使用される木材繊維の他にヤシから取得することができる繊維が適している。有利なベース材料は、明るい木材種、殊にトウヒまたはマツであり、しかしながら比較的暗い木材種、例えばブナノキも使用されうる。
【００１８】
以下において、概念である"木材繊維"と"木屑"とは区別されず、むしろ概念である"木材繊維"は"木屑"も包含するべきである。
【００１９】
本発明による木質材料板において使用される木材繊維は漂白されている。
【００２０】
木材繊維の化学漂白に際して、木材の着色する随伴物質は酸化化学物質または／および還元化学物質によって破壊されるかまたは効果が失われる。酸化漂白のために、例えば過酸化水素、オゾン、酸素、ハロゲン酸素酸の塩、例えば亜塩素酸塩、および有機過酸および無機過酸の塩、例えば過酢酸塩、過炭酸塩および過ホウ酸塩、特にそのアルカリ金属塩、殊にナトリウム塩が適しており、その際、過炭酸塩および過酸化水素は有利である。還元漂白のために、例えば還元硫黄化合物、亜二チオン酸塩、二亜硫酸塩、亜硫酸塩もしくは二酸化硫黄、スルフィン酸およびその塩、殊にアルカリ金属塩および特にナトリウム塩、およびヒドロキシカルボン酸、例えばクエン酸およびリンゴ酸が適している。有利な還元剤は、二亜硫酸塩および亜硫酸塩、殊に亜硫酸水素ナトリウム、ならびにリンゴ酸およびクエン酸である。
【００２１】
本発明による木質材料板のために、まず酸化漂白され、次いで還元漂白された木材繊維がとりわけ有利である。
【００２２】
極めて有利には、その際、酸化漂白は過炭酸塩または過酸化水素を用いて実施され、かつ還元漂白は亜硫酸塩またはリンゴ酸またはクエン酸を用いて実施される。
【００２３】
処理技術的に、漂白に際して、有利には水性の５〜４０質量％の木材繊維分散液を連続的に向流塔内において９０〜１５０℃の温度および３ｂａｒまでの圧力で漂白剤の水性の溶液または分散液で処理するようにして行われる。通常、遷移金属イオンによる漂白剤の分解を回避するために、錯化剤、例えばＥＤＴＡの存在において作業される。
【００２４】
殊に本発明によるＭＤＦ／ＨＤＦ板の製造に際して、繊維の漂白は有利には板製造中に行ってよい。その際、漂白剤は前加温器においてまたは煮沸器において細砕片に添加してよい。有利には錯化剤も添加される。
【００２５】
本発明による木質材料板において使用される木材繊維は、漂白後に、少なくとも１つの顔料と電磁スペクトルの可視領域で吸収する少なくとも１つの染料とを含有する液状の着色剤配合物で着色される。
【００２６】
一般にこれらの着色剤配合物は、顔料に対して染料を０．０１〜１０質量％、有利には０．５〜１０質量％含有する。
【００２７】
とりわけ有利にはこれらの着色剤配合物は
（Ａ）少なくとも１つの顔料１０〜７０質量％、
（Ｂ）電磁スペクトルの可視領域で吸収する少なくとも１つの染料０．０５〜７質量％、
（Ｃ）少なくとも１つの分散剤１〜５０質量％、
（Ｄ）水または、水と少なくとも１つの水保持剤(Wasserrueckhaltemittel)との混合物１０〜８８．９５質量％および
（Ｅ）着色剤配合物のための通常のさらに他の成分０〜５質量％
を含有する。
【００２８】
成分（Ａ）として、着色剤配合物中には有機顔料または無機顔料が含有されていてよい。当然のことながら着色剤配合物は、種々の有機顔料または種々の無機顔料の混合物または有機顔料および無機顔料の混合物も含有してよい。
【００２９】
有利には顔料は微細な形で存在しかつ、それに従って通常、０．１〜５μｍ、殊に０．１〜３μｍおよび特に０．１〜１μｍの平均粒度を有する。
【００３０】
通常、有機顔料は有機有色顔料および有機黒色顔料である。無機顔料も同様に着色顔料（有色顔料、黒色顔料および白色顔料）ならびに光沢顔料であってよい。
【００３１】
以下で、適切な有機着色顔料のための例として挙げられるのは：
−モノアゾ顔料：  Ｃ．Ｉ．Ｐｉｇｍｅｎｔ  Ｂｒｏｗｎ ２５；
Ｃ．Ｉ．Ｐｉｇｍｅｎｔ  Ｏｒａｎｇｅ ５，１３，３６，３８，６４および６７；
Ｃ．Ｉ．Ｐｉｇｍｅｎｔ  Ｒｅｄ １，２，３，４，５，８，９，１２，１７，２２，２３，３１，４８：１，４８：２，４８：３，４８：４，４９，４９：１，５１：１，５２：１，５２：２，５３，５３：１，５３：３，５７：１，５８：２，５８：４，６３，１１２，１４６，１４８，１７０，１７５，１８４，１８５，１８７，１９１：１，２０８，２１０，２４５，２４７および２５１；
Ｃ．Ｉ．Ｐｉｇｍｅｎｔ  Ｙｅｌｌｏｗ １，３，６２，６５，７３，７４，９７，１２０，１５１，１５４，１６８，１８１，１８３および１９１；
Ｃ．Ｉ．Ｐｉｇｍｅｎｔ  Ｖｉｏｌｅｔ ３２；
−ジスアゾ顔料：  Ｃ．Ｉ．Ｐｉｇｍｅｎｔ  Ｏｒａｎｇｅ １６，３４，４４および７２；
Ｃ．Ｉ．Ｐｉｇｍｅｎｔ  Ｙｅｌｌｏｗ １２，１３，１４，１６，１７，８１，８３，１０６，１１３，１２６，１２７，１５５，１７４，１７６，１８０および１８８；
−ジスアゾ縮合顔料：
Ｃ．Ｉ．Ｐｉｇｍｅｎｔ  Ｙｅｌｌｏｗ ９３，９５および１２８；
Ｃ．Ｉ．Ｐｉｇｍｅｎｔ  Ｒｅｄ １４４，１６６，２１４，２２０，２４２および２６２；
Ｃ．Ｉ．Ｐｉｇｍｅｎｔ  Ｂｒｏｗｎ ２３および４１；
−アンサンスロン顔料：
Ｃ．Ｉ．Ｐｉｇｍｅｎｔ  Ｒｅｄ １６８；
−アントラキノン顔料：
Ｃ．Ｉ．Ｐｉｇｍｅｎｔ  Ｙｅｌｌｏｗ １４７，１７７および１９９；
Ｃ．Ｉ．Ｐｉｇｍｅｎｔ  Ｖｉｏｌｅｔ ３１；
−アントラピリミジン顔料：
Ｃ．Ｉ．Ｐｉｇｍｅｎｔ  Ｙｅｌｌｏｗ １０８；
−キナクリドン顔料：
Ｃ．Ｉ．Ｐｉｇｍｅｎｔ  Ｏｒａｎｇｅ ４８および４９；
Ｃ．Ｉ．Ｐｉｇｍｅｎｔ  Ｒｅｄ １２２，２０２，２０６および２０９；
Ｃ．Ｉ．Ｐｉｇｍｅｎｔ  Ｖｉｏｌｅｔ １９；
−キノフタロン顔料：
Ｃ．Ｉ．Ｐｉｇｍｅｎｔ  Ｙｅｌｌｏｗ １３８；
−ジケトピロロピロール顔料：
Ｃ．Ｉ．Ｐｉｇｍｅｎｔ Ｏｒａｎｇｅ ７１，７３および８１；
Ｃ．Ｉ．Ｐｉｇｍｅｎｔ  Ｒｅｄ ２５４，２５５，２６４，２７０および２７２；
−ジオキサジン顔料：
Ｃ．Ｉ．Ｐｉｇｍｅｎｔ  Ｖｉｏｌｅｔ ２３および３７；
Ｃ．Ｉ．Ｐｉｇｍｅｎｔ  Ｂｌｕｅ ８０；
−フラバンスロン顔料：
Ｃ．Ｉ．Ｐｉｇｍｅｎｔ  Ｙｅｌｌｏｗ ２４；
−インダンスロン顔料
Ｃ．Ｉ．Ｐｉｇｍｅｎｔ  Ｂｌｕｅ ６０および６４；
−イソインドリン顔料：
Ｃ．Ｉ．Ｐｉｇｍｅｎｔ  Ｏｒａｎｇｅ ６１および６９；
Ｃ．Ｉ．Ｐｉｇｍｅｎｔ  Ｒｅｄ ２６０；
Ｃ．Ｉ．Ｐｉｇｍｅｎｔ  Ｙｅｌｌｏｗ １３９および１８５；
−イソインドリノン顔料：
Ｃ．Ｉ．Ｐｉｇｍｅｎｔ  Ｙｅｌｌｏｗ １０９，１１０および１７３；
−イソビオランスロン顔料：
Ｃ．Ｉ．Ｐｉｇｍｅｎｔ  Ｖｉｏｌｅｔ ３１；
−金属錯体顔料：  Ｃ．Ｉ．Ｐｉｇｍｅｎｔ  Ｒｅｄ ２５７；
Ｃ．Ｉ．Ｐｉｇｍｅｎｔ  Ｙｅｌｌｏｗ １１７，１２９，１５０，１５３および１７７；
Ｃ．Ｉ．Ｐｉｇｍｅｎｔ  Ｇｒｅｅｎ ８；
−ペリノン顔料：  Ｃ．Ｉ．Ｐｉｇｍｅｎｔ  Ｏｒａｎｇｅ ４３；
Ｃ．Ｉ．Ｐｉｇｍｅｎｔ  Ｒｅｄ １９４；
−ペリレン顔料：  Ｃ．Ｉ．Ｐｉｇｍｅｎｔ  Ｂｌａｃｋ ３１および３２；
Ｃ．Ｉ．Ｐｉｇｍｅｎｔ  Ｒｅｄ １２３，１４９，１７８，１７９，１９０および２２４；
Ｃ．Ｉ．Ｐｉｇｍｅｎｔ  Ｖｉｏｌｅｔ ２９；
−フタロシアニン顔料：
Ｃ．Ｉ．Ｐｉｇｍｅｎｔ  Ｂｌｕｅ １５，１５：１，１５：２，１５：３，１５：４，１５：６および１６；
Ｃ．Ｉ．Ｐｉｇｍｅｎｔ  Ｇｒｅｅｎ ７および３６；
−ピランスロン顔料：
Ｃ．Ｉ．Ｐｉｇｍｅｎｔ  Ｏｒａｎｇｅ ５１；
Ｃ．Ｉ．Ｐｉｇｍｅｎｔ  Ｒｅｄ ２１６；
−ピラゾロキナゾロン顔料：
Ｃ．Ｉ．Ｐｉｇｍｅｎｔ  Ｏｒａｎｇｅ ６７；
Ｃ．Ｉ．Ｐｉｇｍｅｎｔ  Ｒｅｄ ２５１；
−チオインジゴ顔料：
Ｃ．Ｉ．Ｐｉｇｍｅｎｔ  Ｒｅｄ ８８および１８１；
Ｃ．Ｉ．Ｐｉｇｍｅｎｔ  Ｖｉｏｌｅｔ ３８；
−トリアリールカルボニウム顔料：
Ｃ．Ｉ．Ｐｉｇｍｅｎｔ  Ｂｌｕｅ １，６１および６２；
Ｃ．Ｉ．Ｐｉｇｍｅｎｔ  Ｇｒｅｅｎ １；
Ｃ．Ｉ．Ｐｉｇｍｅｎｔ  Ｒｅｄ ８１，８１：１および１６９；
Ｃ．Ｉ．Ｐｉｇｍｅｎｔ  Ｖｉｏｌｅｔ １，２，３および２７；
−Ｃ．Ｉ．Ｐｉｇｍｅｎｔ  Ｂｌａｃｋ １（アニリンブラック）；
−Ｃ．Ｉ．Ｐｉｇｍｅｎｔ  Ｙｅｌｌｏｗ １０１（アルダジンイエロー）；
−Ｐｉｇｍｅｎｔ  Ｂｒｏｗｎ ２２である。
【００３２】
例えば適切な無機着色顔料は：
−白色顔料：  二酸化チタン（Ｃ．Ｉ．Ｐｉｇｍｅｎｔ  Ｗｈｉｔｅ ６）、亜鉛白、着色酸化亜鉛；硫化亜鉛、リトポン；
−黒色顔料：  酸化鉄ブラック（Ｃ．Ｉ．Ｐｉｇｍｅｎｔ  Ｂｌａｃｋ １１）、鉄−マンガン−ブラック、スピネルブラック（Ｃ．Ｉ．Ｐｉｇｍｅｎｔ  Ｂｌａｃｋ ２７）；カーボンブラック（Ｃ．Ｉ．Ｐｉｇｍｅｎｔ  Ｂｌａｃｋ ７）；
−有色顔料：  酸化クロム、酸化クロム水和物グリーン；クロムグリーン（Ｃ．Ｉ．Ｐｉｇｍｅｎｔ  Ｇｒｅｅｎ ４８）；コバルトグリーン（Ｃ．Ｉ．Ｐｉｇｍｅｎｔ  Ｇｒｅｅｎ ５０）；ウルトラマリングリーン；
コバルトブルー（Ｃ．Ｉ．Ｐｉｇｍｅｎｔ  Ｂｌｕｅ ２８および３６；Ｃ．Ｉ．Ｐｉｇｍｅｎｔ  Ｂｌｕｅ ７２）；ウルトラマリンブルー；マンガンブルー；
ウルトラマリンバイオレット；コバルトバイオレットおよびマンガンバイオレット；
酸化鉄レッド（Ｃ．Ｉ．Ｐｉｇｍｅｎｔ  Ｒｅｄ １０１）；カドミウムスルホセレニド（Ｃ．Ｉ．Ｐｉｇｍｅｎｔ  Ｒｅｄ １０８）；硫化セリウム（Ｃ．Ｉ．Ｐｉｇｍｅｎｔ  Ｒｅｄ ２６５）；モリブデートレッド（Ｃ．Ｉ．Ｐｉｇｍｅｎｔ  Ｒｅｄ １０４）；ウルトラマリンレッド；
酸化鉄ブラウン（Ｃ．Ｉ．Ｐｉｇｍｅｎｔ  Ｂｒｏｗｎ ６および７）、ミックスブラウン、スピネル相およびコランダム相（Ｃ．Ｉ．Ｐｉｇｍｅｎｔ  Ｂｒｏｗｎ ２９，３１，３３，３４，３５，３７，３９および４０）、クロムチタンイエロー（Ｃ．Ｉ．Ｐｉｇｍｅｎｔ  Ｂｒｏｗｎ ２４）、クロムオレンジ；
硫化セリウム（Ｃ．Ｉ．Ｐｉｇｍｅｎｔ  Ｏｒａｎｇｅ ７５）；
酸化鉄イエロー（Ｃ．Ｉ．Ｐｉｇｍｅｎｔ  Ｙｅｌｌｏｗ ４２）；ニッケルチタンイエロー（Ｃ．Ｉ．Ｐｉｇｍｅｎｔ  Ｙｅｌｌｏｗ ５３；Ｃ．Ｉ.Ｐｉｇｍｅｎｔ  Ｙｅｌｌｏｗ １５７，１５８，１５９，１６０，１６１，１６２，１６３，１６４および１８９）；クロムチタンイエロー；スピネル相（Ｃ．Ｉ．Ｐｉｇｍｅｎｔ  Ｙｅｌｌｏｗ １１９）；硫化カドミウムおよび硫化カドミウム亜鉛（Ｃ．Ｉ．Ｐｉｇｍｅｎｔ  Ｙｅｌｌｏｗ ３７および３５）；クロムイエロー（Ｃ．Ｉ．Ｐｉｇｍｅｎｔ  Ｙｅｌｌｏｗ ３４）；バナジン酸ビスマス（Ｃ．Ｉ．Ｐｉｇｍｅｎｔ  Ｙｅｌｌｏｗ １８４）である。
【００３３】
光沢顔料は単相または多相に構成された薄板状顔料(plaettchenfoermige Pigmente)であり、その色彩変化は、干渉現象、反射現象および吸収現象の相互作用によって作り出される。例としてアルミニウム薄板および、殊に金属酸化物で１回または繰り返し被覆されたアルミニウム薄板、酸化鉄薄板および雲母薄板が挙げられる。
【００３４】
一般に着色剤配合物は、顔料（Ａ）１０〜７０質量％、有利には１０〜６０質量％を含有する。
【００３５】
成分（Ｂ）として着色剤配合物は、カチオン染料、アニオン染料および分散染料の群からの電磁スペクトルの可視領域で吸収する少なくとも１つの染料を含有する。殊にその際に適しているのは、水中にまたは水と混合可能なまたは水溶性の有機溶剤に溶ける染料である。有利には、使用される染料（Ｂ）は顔料（Ａ）にそのつど匹敵する色調を有する。それというのもこのようにして木質材料板のとりわけ集中的な着色が明るい色調の場合でも達成することができるからである。しかしながら色調が異なる染料（Ｂ）も使用されえ、それによって色にニュアンスを付けることが可能となる。
【００３６】
殊に適しているのは、カチオン染料、アニオン染料および分散染料である。極めて適しているのは、直接染料および分散染料である。
【００３７】
適切なカチオン染料（Ｂ）は、ジアリールメタン−およびトリアリールメタン−、キサンテン−、アゾ−、シアニン−、アザシアニン−、メチン−、アクリジン−、サフラニン−、オキサジン−、インジュリン−、ニグロシン−およびフェナジン系に由来し、その際、アゾ−、トリアリールメタン−およびキサンテン系からの染料が有利である。
【００３８】
個別的に以下のものが例として記載される：Ｃ．Ｉ．Ｂａｓｉｃ  Ｙｅｌｌｏｗ １，２および３７；Ｃ．Ｉ．Ｂａｓｉｃ  Ｏｒａｎｇｅ ２；Ｃ．Ｉ．Ｂａｓｉｃ  Ｒｅｄ １および１０８；Ｃ．Ｉ．Ｂａｓｉｃ  Ｂｌｕｅ １，７および２６；Ｃ．Ｉ．Ｂａｓｉｃ  Ｖｉｏｌｅｔ １，３，４，１０，１１および４９；Ｃ．Ｉ．Ｂａｓｉｃ  Ｇｒｅｅｎ １および４；Ｃ．Ｉ．Ｂａｓｉｃ  Ｂｒｏｗｎ １および４。
【００３９】
カチオン染料（Ｂ）は、外部塩基性基を含有する染料であってもよい。適切な例は、この場合、Ｃ．Ｉ．Ｂａｓｉｃ  Ｂｌｕｅ １５および１６１である。
【００４０】
カチオン染料（Ｂ）として相応するカラーベースも、可溶性にする酸性の作用物質の存在において使用されうる。以下のものが例として挙げられる：Ｃ．Ｉ．Ｓｏｌｖｅｎｔ  Ｙｅｌｌｏｗ ３４；Ｃ．Ｉ．Ｓｏｌｖｅｎｔ  Ｏｒａｎｇｅ ３；Ｃ．Ｉ．Ｓｏｌｖｅｎｔ  Ｒｅｄ ４９；Ｃ．Ｉ．Ｓｏｌｖｅｎｔ  Ｖｉｏｌｅｔ ８および９；Ｃ．Ｉ．Ｓｏｌｖｅｎｔ  Ｂｌｕｅ ２および４；Ｃ．Ｉ．Ｓｏｌｖｅｎｔ  Ｂｌａｃｋ ７。
【００４１】
殊に適切なアニオン染料は、アゾ−、アントラキノン−、金属錯体−、トリアリールメタン−、キサンテン−およびスチルベンの系からのスルホン酸基含有化合物であり、その際、トリアリールメタン−、アゾ−および金属錯体−（特に銅−、クロム−およびコバルト錯体−）系からの染料が有利である。
【００４２】
個別的に以下のものが例えば記載される：Ｃ．Ｉ．Ａｃｉｄ  Ｙｅｌｌｏｗ ３，１９，３６，５９，１１９および２０４；Ｃ．Ｉ．Ａｃｉｄ  Ｏｒａｎｇｅ ７，８，４４，７４，９２および１４２；Ｃ．Ｉ．Ａｃｉｄ  Ｒｅｄ ５２，８８，１５９，３５１および３５７；Ｃ．Ｉ．Ａｃｉｄ  Ｖｉｏｌｅｔ １７，４６，５６，５８，６５および９０；Ｃ．Ｉ．Ａｃｉｄ  Ｂｌｕｅ ９，１９３および１９９；Ｃ．Ｉ．Ａｃｉｄ  Ｂｒｏｗｎ ３５５；Ｃ．Ｉ．Ａｃｉｄ  Ｂｌａｃｋ ５２および１９４；Ｃ．Ｉ．Ｄｉｒｅｃｔ  Ｙｅｌｌｏｗ ４および１１；Ｃ．Ｉ．Ｄｉｒｅｃｔ  Ｒｅｄ ８０，８１および２５４；Ｃ．Ｉ．Ｄｉｒｅｃｔ  Ｖｉｏｌｅｔ ３５および５１；Ｃ．Ｉ．Ｄｉｒｅｃｔ  Ｂｌｕｅ ４７，６７，１９９，２６７および２７９。
【００４３】
殊にこれらの染料は、それらがアルカリ金属塩、特にリチウム塩、ナトリウム塩またはカリウム塩として、または置換されなかったまたは置換されたアンモニウム塩、特にアルカノールアンモニウム塩として存在する場合に水溶性である。
【００４４】
有利には分散染料は、商業的に得られる水性の分散液の形で使用されかつ、その着色作用を木質材料板の製造プロセスにおいて拡散によって高い温度で発揮する。
【００４５】
とりわけ適しているのは、例えばキノフタロンおよびアントラキノンの系からの分散染料である。
【００４６】
着色剤配合物は、一般的にそのつど顔料（Ａ）に対して０．５〜１０質量％、有利には１〜８質量％の量で染料（Ｂ）を含有する。配合物の全質量に対してこれは一般に０．０５〜７質量％、特に０．１〜５．６質量％の量に相当する。
【００４７】
明るい色調のための有利な顔料／染料の組み合わせは、例えば：Ｃ．Ｉ．Ｐｉｇｍｅｎｔ  Ｏｒａｎｇｅ ３４およびＣ．Ｉ．Ｄｉｒｅｃｔ  Ｙｅｌｌｏｗ １１；Ｃ．Ｉ．Ｐｉｇｍｅｎｔ  Ｙｅｌｌｏｗ ７４およびＣ．Ｉ．Ｄｉｅｒｅｃｔ  Ｙｅｌｌｏｗ ４である。
【００４８】
明るいパステル色調の系は殊に、白色顔料、殊にＣ．Ｉ．Ｐｉｇｍｅｎｔ  Ｗｈｉｔｅ ６と、ニュアンスが付けられた着色顔料、例えばＣ．Ｉ．Ｐｉｇｍｅｎｔ  Ｂｌａｃｋ ７およびＣ．Ｉ．Ｂａｓｉｃ  Ｖｉｏｌｅｔ ３との混合によって得ることができる。有利には明るい灰色の色調は、白色顔料を相応する染料、例えばＣ．Ｉ．Ｄｉｒｅｃｔ  Ｂｌｕｅ ４７，６７，２６７および２７９のような青色の染料、および／またはＣ．Ｉ．Ｄｉｒｅｃｔ  Ｖｉｏｌｅｔ ３５および５１のような紫色の染料、および場合によりＣ．Ｉ．Ｄｉｒｅｃｔ  Ｙｅｌｌｏｗ ４のような黄色の染料でニュアンスを付けることによっても達成することができる。その際、白色顔料の割合は着色剤の全体量に対してそのつど通常８０〜９９質量％である。
【００４９】
成分（Ｃ）として、着色剤配合物中に少なくとも１つの分散剤が含有されている。
【００５０】
とりわけ適切な分散剤（Ｃ）は、非イオン性のおよびアニオン性の水溶性表面活性添加剤である。
【００５１】
とりわけ適切な非イオン性の添加剤（Ｃ）は、ポリエーテル（添加剤（Ｃ１））をベースとする。
【００５２】
混合されなかったポリアルキレンオキシド、有利にはＣ２〜Ｃ４−アルキレンオキシドおよびフェニル置換Ｃ２〜Ｃ４−アルキレンオキシド、殊にポリエチレンオキシド、ポリプロピレンオキシドおよびポリ（フェニルエチレンオキシド）の他に、この場合、特にブロックコポリマー、殊にポリプロピレンオキシド−およびポリエチレンオキシドブロックまたはポリ（フェニルエチレンオキシド）−およびポリエチレンオキシドブロックを有するポリマー、およびこれらのアルキレンオキシドのランダムコポリマーが適している。
【００５３】
これらのポリアルキレンオキシドは、スターター分子への、例えば飽和または不飽和の脂肪族のおよび芳香族のアルコール、フェノールまたはナフトール（それはそのつどアルキル、殊にＣ１〜Ｃ１２−アルキル、有利にはＣ４〜Ｃ１２−もしくはＣ１〜Ｃ４−アルキルによって置換されていてよい）への、飽和または不飽和の脂肪族のおよび芳香族のアミン、飽和または不飽和の脂肪族のカルボン酸およびカルボン酸アミドへのアルキレンオキシドの重付加によって製造されうる。通常、スターター分子１モル当たりアルキレンオキシド１〜３００モル、有利には３〜１５０モルが使用される。
【００５４】
その際、適切な脂肪族アルコールは、一般にＣ原子６〜２６個、有利にはＣ原子８〜１８個を含有しかつ、非分岐、分岐または環状に構成されていてよい。例として、オクタノール、ノナノール、デカノール、イソデカノール、ウンデカノール、ドデカノール、２−ブチルオクタノール、トリデカノール、イソトリデカノール、テトラデカノール、ペンタデカノール、ヘキサデカノール（セチルアルコール）、２−ヘキシルデカノール、ヘプタデカノール、オクタデカノール（ステアリルアルコール）、２−ヘプチルウンデカノール、２−オクチルデカノール、２−ノニルトリデカノール、２−デシルテトラデカノール、オレイルアルコールおよび９−オクタデカノールならびにまたこれらのアルコールの混合物、例えばＣ８／Ｃ１０−、Ｃ１３／Ｃ１５−およびＣ１６／Ｃ１８−アルコール、およびシクロペンタノールおよびシクロヘキサノールが挙げられる。とりわけ重要なのは、天然原料からの脂肪分解および還元によって得られる飽和のおよび不飽和の脂肪アルコール、およびオキソ合成からの合成脂肪アルコールである。これらのアルコールへのアルキレンオキシドの付加物は、通常２００〜５０００の平均分子量Ｍｎを有する。
【００５５】
上記の芳香族アルコールのための例として、置換されなかったフェノールおよびα−およびβ−ナフトールの他に、ヘキシルフェノール、ヘプチルフェノール、オクチルフェノール、ノニルフェノール、イソノニルフェノール、ウンデシルフェノール、ドデシルフェノール、ジ−およびトリブチルフェノールおよびジノニルフェノールが挙げられる。
【００５６】
適切な脂肪族アミンは、上に記載された脂肪族アルコールに相当する。この場合も、有利にはＣ原子１４〜２０個を有する飽和のおよび不飽和の脂肪アミンが特別な意味をもつ。芳香族アミンとして、例えばアニリンおよびその誘導体が挙げられる。
【００５７】
殊に脂肪族カルボン酸として、有利にはＣ原子１４〜２０個を含有する飽和のおよび不飽和の脂肪酸、および水素化された、部分水素化されたおよび部分水素化されなかった樹脂酸ならびに多価カルボン酸、例えばマレイン酸のようなジカルボン酸が適している。
【００５８】
適切なカルボン酸アミドは、これらのカルボン酸から誘導される。
【００５９】
１価のアミンおよびアルコールへのアルキレンオキシドの付加の他に、少なくとも２官能性のアミンおよびアルコールへのアルキレンオキシドの付加が極めて重要である。
【００６０】
少なくとも２官能性のアミンとして、殊に式Ｈ２Ｎ−（Ｒ１−ＮＲ２）ｎ−Ｈ（Ｒ１：Ｃ２〜Ｃ６−アルキレン；Ｒ２：水素またはＣ１〜Ｃ６−アルキル；ｎ：１〜５）に相当する２〜５官能性のアミンが有利である。個別的に以下のものが例として挙げられる：エチレンジアミン、ジエチレントリアミン、トリエチレンテトラミン、テトラエチレンペンタミン、プロピレンジアミン−１，３、ジプロピレントリアミン、３−アミノ−１−エチレンアミノプロパン、ヘキサメチレンジアミン、ジヘキメチレントリアミン、１，６−ビス−（３−アミノプロピルアミノ）ヘキサンおよびＮ−メチルジプロピレントリアミン、その際、ヘキサメチレンジアミンおよびジエチレントリアミンがとわけ有利でありかつ、エチレンジアミンが極めて有利である。
【００６１】
有利には、これらのアミンはまずプロピレンオキシドと、引き続きエチレンオキシドと反応させられる。通常、エチレンオキシドのブロックコポリマーの含量は約１０〜９０質量％である。
【００６２】
一般に多価アミンをベースとするブロックコポリマーは、１０００〜４００００、有利には１５００〜３００００の平均分子量を有する。
【００６３】
少なくとも２官能性のアルコールとして２〜５価のアルコールが有利である。例えば、Ｃ２〜Ｃ６−アルキレングリコールおよび相応するジ−およびポリアルキレングリコール、例えばエチレングリコール、プロピレングリコール−１，２および−１，３、ブチレングリコール−１，２および−１，４、ヘキシレングリコール−１，６、ジプロピレングリコールおよびポリエチレングリコール、グリセロールおよびペンタエリトリトールが挙げられ、その際、エチレングリコールおよびポリエチレングリコールがとりわけ有利であり、かつプロピレングリコールおよびジプロピレングリコールが極めて有利である。
【００６４】
少なくとも２官能性のアルコールへのとりわけ有利なアルキレンオキシドの付加物は、中心のポリプロピレンオキシドブロックを有し、すなわちプロピレングリコールまたはポリプロピレングリコールから出発し、それはまず、さらに他のプロピレンオキシドと、次いでエチレンオキシドと反応させられる。通常、エチレンオキシドのブロックコポリマーの含量は１０〜９０質量％である。
【００６５】
一般的に多価アルコールをベースとするブロックコポリマーは、１０００〜２００００の、有利には１０００〜１５０００の平均分子量を有する。
【００６６】
このようなアルキレンオキシドブロックコポリマーは公知でありかつ、商業的に例えばＴｅｔｒｏｎｉｃ（Ｒ）およびＰｌｕｒｏｎｉｃ（Ｒ）（ＢＡＳＦ）の名称で得られる。
【００６７】
成分（Ｃ）としてとりわけ適切な水溶性のアニオン表面活性剤のための例として、エチレン性不飽和カルボン酸（Ｃ２）のポリマーをベースとする添加剤、ポリウレタン（Ｃ３）をベースとする添加剤および上記のポリエーテル（Ｃ４）の酸性のリン酸エステル、ホスホン酸エステル、硫酸エステルおよび／またはスルホン酸エステルをベースとする添加剤が挙げられる。
【００６８】
当然のことながら、複数の添加剤（Ｃ）の混合物、すなわち種々の非イオン性添加剤の混合物と同様また種々のアニオン性添加剤の混合物ならびに非イオン性添加剤とアニオン性添加剤の混合物も使用されうる。
【００６９】
不飽和カルボン酸（Ｃ２）のポリマーをベースとするアニオン性の水溶性表面活性添加剤として殊に、エチレン性不飽和モノカルボン酸および／またはエチレン性不飽和ジカルボン酸のホモポリマーおよびコポリマー（それらは酸官能基を含有しないビニルモノマーを付加的に重合して含有してよい）、これらのホモポリマーおよびコポリマーのアルコキシル化生成物およびこれらのホモポリマーおよびコポリマーの塩およびそれらのアルコキシル化生成物の群からの添加剤が適している。
【００７０】
カルボキシル基含有モノマーおよびビニルモノマーのための例として以下のものが挙げられる：
−アクリル酸、メタクリル酸およびクロトン酸；
−マレイン酸、無水マレイン酸、マレイン酸モノエステル、マレイン酸モノアミド、マレイン酸とアミンオキシド基含有誘導体へと酸化されていてよいジアミンとの反応生成物、およびフマル酸、その際、マレイン酸、無水マレイン酸およびマレイン酸モノアミドが有利である；
−ビニル芳香族化合物、例えばスチレン、メチルスチレンおよびビニルトルエン；エチレン、プロピレン、イソブテン、ジイソブテンおよびブタジエン；ビニルエーテル、例えばポリエチレングリコールモノビニルエーテル；線状または分岐したモノカルボン酸のビニルエステル、例えばビニルアセテートおよびビニルプロピオネート；エチレン性不飽和モノカルボン酸のアルキルエステルおよびアリールエステル、殊にアクリル酸エステルおよびメタクリル酸エステル、例えばメチル−、エチル−、プロピル−、イソプロピル−、ブチル−、ペンチル−、ヘキシル−、２−エチルヘキシル−、ノニル−、ラウリル−およびヒドロキシエチル−（メタ）アクリレートならびにフェニル−、ナフチル−およびベンジル（メタ）アクリレート；エチレン性不飽和ジカルボン酸のジアルキルエステル、例えばジメチル−、ジエチル−、ジプロピル−、ジイソプロピル−、ジブチル−、ジペンチル−、ジヘキシル−、ジ−２−エチルヘキシル−、ジノニル−、ジラウリル−およびジ−２−ヒドロキシエチルマレイネートおよび−フマレート；ビニルピロリドン；アクリロニトリルおよびメタクリロニトリル、その際、スチレン、イソブテン、ジイソブテン、アクリル酸エステルおよびポリエチレングリコールモノビニルエーテルが有利である。
【００７１】
これらのモノマーの有利なホモポリマーのための例として、殊にポリアクリル酸が記載されるべきである。
【００７２】
記載されたモノマーのコポリマーは、２つ以上の、殊に３つの異なるモノマーから構成されていてよい。ランダムコポリマー、交互コポリマー、ブロックコポリマーおよびグラフトコポリマーが存在してよい。有利なコポリマーとして、スチレン／アクリル酸−、アクリル酸／マレイン酸−、アクリル酸／メタクリル酸−、ブタジエン／アクリル酸−、イソブテン／マレイン酸−、ジイソブテン／マレイン酸−およびスチレン／マレイン酸−コポリマー（それらはそのつど、付加的なモノマー成分としてアクリル酸エステルおよび／またはマレイン酸エステルを含有してよい）が挙げられる。
【００７３】
有利には、アルコキシル化されなかったホモポリマーおよびコポリマーのカルボキシル基は、水溶性を保証するために少なくとも部分的に塩の形で存在する。適しているのは、例えばアルカリ金属塩、例えばナトリウム塩およびカリウム塩、およびアンモニウム塩である。
【００７４】
通常、アルコキシル化されなかったポリマーの添加剤（Ｃ２）は、９００〜２５００００の平均分子量Ｍｗを有する。個々のポリマーに関してとりわけ適切な分子量範囲は、当然のことながらその組成に依存する。以下で種々のポリマーに関して、例として分子量データが記載される：ポリアクリル酸：９００〜２５００００のＭｗ；スチレン／アクリル酸−コポリマー：１０００〜５００００のＭｗ；アクリル酸／メタクリル酸−コポリマー：１０００〜２５００００のＭｗ；アクリル酸／マレイン酸−コポリマー：２０００〜７００００のＭｗ。
【００７５】
これらのホモポリマーおよびコポリマー自体の他に、それらのアルコキシル化生成物も添加剤（Ｃ２）としてとりわけ重要である。
【００７６】
これは本発明に従って、特に部分的に〜（可能である限りにおいて）完全にポリエーテルアルコールでエステル化されたポリマーと理解されるべきである。一般にこれらのポリマーのエステル化度は３０〜８０モル％である。
【００７７】
エステル化のために適しているのは、殊にポリエーテルアルコール自体、有利にはポリエチレングリコールおよびポリプロピレングリコール、ならびにその片末端封鎖された誘導体、特に相応するモノエーテル、例えばモノアリールエーテル、例えばモノフェニルエーテル、および殊にモノ−Ｃ１〜Ｃ２６−アルキルエーテル、例えば脂肪アルコールでエーテル化されたエチレン−およびプロピレングリコール、および例えば相応するポリエーテルアルコールの末端ＯＨ基の変換または、有利には第１級脂肪族アミンへのアルキレンオキシドの重付加によって製造可能なポリエーテルアミンである。その際、有利なのはポリエチレングリコール、ポリエチレングリコールモノエーテルおよびポリエーテルアミンである。通常、使用されるポリエーテルアルコールおよびその誘導体の平均分子量Ｍｎは２００〜１００００である。
【００７８】
極性基対非極性基の比の制御によって、添加剤（Ｃ２）の表面活性の特性は目的に合わせて設定されうる。
【００７９】
このようなアニオン性表面活性添加剤（Ｃ２）も同様に公知でありかつ、例えばＳｏｋａｌａｎ（Ｒ）（ＢＡＳＦ）、Ｊｏｎｃｒｙｌ（Ｒ）（Ｊｏｈｎｓｏｎ  Ｐｏｌｙｍｅｒ）、Ａｌｃｏｓｐｅｒｓｅ（Ｒ）（Ａｌｃｏ）、Ｇｅｒｏｐｏｎ（Ｒ）（Ｒｈｏｄｉａ）、Ｇｏｏｄ−Ｒｉｔｅ（Ｒ）（Ｇｏｏｄｒｉｃｈ）、Ｎｅｏｒｅｓｉｎ（Ｒ）（Ａｖｅｃｉａ）、Ｏｒｏｔａｎ（Ｒ）およびＭｏｒｅｚ（Ｒ）（Ｒｏｈｍ  ＆  Ｈａａｓ）、Ｄｉｓｐｅｒｂｙｋ（Ｒ）（Ｂｙｋ）ならびにＴｅｇｏｓｐｅｒｓ（Ｒ）（Ｇｏｌｄｓｃｈｍｉｄｔ）の名称で商業的に得られる。
【００８０】
アニオン性表面活性添加剤として、本発明による顔料配合物はさらにポリウレタンベース（Ｃ３）の添加剤を含有してよい。
【００８１】
その際、本発明に従ってポリウレタンという概念は、多価イソシアネート（Ｃ３ａ）と、イソシアネート反応性ヒドロキシ基を含有する有機化合物（Ｃ３ｂ）との純粋な反応生成物のみならず、またさらに他のイソシアネート反応性化合物、例えば第１級アミノ基または第２級アミノ基を有するカルボン酸の添加によって付加的に官能基化されている反応生成物とも理解されるべきである。
【００８２】
これらの添加剤は、他の表面活性添加剤と比べてその低いイオン伝導率およびその中性のｐＨ値によって特徴づけられる。
【００８３】
添加剤（Ｃ３）の製造のための多価イソシアネート（Ｃ３ａ）として、殊にジイソシアネートが適しているが、しかし３つまたは４つのイソシアネート基を有する化合物も使用されうる。芳香族イソシアネートと同様また脂肪族イソシアネートも使用されうる。
【００８４】
有利なジ−およびトリイソシアネートのための例として以下のものが記載される：２，４−トルイレンジイソシアネート（２，４−ＴＤＩ）、４，４'−ジフェニルメタンジイソシアネート（４，４'−ＭＤＩ）、ｐ−キシリレンジイソシアネート、１，４−ジイソシアナトベンゼン、テトラメチルキシリレンジイソシアネート（ＴＭＸＤＩ）、２，４'−ジフェニルメタンジイソシアネート（２，４'−ＭＤＩ）およびトリイソシアナトトルエンならびにイソホロンジイソシアネート（ＩＰＤＩ）、２−ブチル−２−エチルペンタメチレンジイソシアネート、テトラメチレンジイソシアネート、ヘキサメチレンジイソシアネート、ドデカメチレンジイソシアネート、２，２−ビス（４−イソシアナトシクロヘキシル）プロパン、トリメチルヘキサンジイソシアネート、２−イソシアナトプロピルシクロヘキシルイソシアネート、２，４，４−および２，２，４−トリメチルヘキサメチレンジイソシアネート、２，４'−メチレンビス（シクロヘキシル）ジイソシアネート、ｃｉｓ−シクロヘキサン−１，４−ジイソシアネート、ｔｒａｎｓ−シクロヘキサン−１，４−ジイソシアネートおよび４−メチルシクロヘキサン−１，３−ジイソシアネート（Ｈ−ＴＤＩ）。
【００８５】
当然のことながら、イソシアネート（Ｃ３ａ）の混合物も使用されうる。例えばここで以下のものが挙げられる：２，４−トルイレンジイソシアネートおよびトリイソシアナトトルエンの構造異性体の混合物、例えば２，４−トルイレンジイソシアネート８０モル％と２．６−トルイレンジイソシアネート２０モル％からの混合物；ｃｉｓ−シクロヘキサン−１，４−ジイソシアネートとｔｒａｎｓ−シクロヘキサン−１，４−ジイソシアネートからの混合物；２，４−トルイレンジイソシアネートまたは２，６−トルイレンジイソシアネートと脂肪族ジイソシアネート、例えばヘキサメチレンジイソシアネートおよびイソホロンジイソシアネートとの混合物。
【００８６】
有利にはイソシアネート反応性有機化合物（Ｃ３ｂ）として、１分子当たり少なくとも２つのイソシアネート反応性ヒドロキシ基を有する化合物が適している。しかしながら化合物（Ｃ３ｂ）として、１分子当たり１つだけのイソシアネート反応性ヒドロキシ基を有する化合物も適している。これらの単官能基化された化合物は、１分子当たり少なくとも２つのイソシアネート反応性ヒドロキシ基を含有する化合物をポリイソシアネート（Ｃ３ａ）との反応に際して部分的にまたはさらに全体的に置換してよい。
【００８７】
以下において１分子当たり少なくとも２つのイソシアネート反応性ヒドロキシ基を有するとりわけ有利なイソシアネート反応性化合物（Ｃ３ｂ）のための例が記載される。
【００８８】
それはポリエーテルジオール、ポリエステルジオール、ラクトンベースのポリエステルジオール、Ｃ原子１２個を有するジオールおよびトリオール、ジヒドロキシカルボン酸、ジヒドロキシスルホン酸、ジヒドロキシホスホン酸、ポリカーボネートジオール、ポリヒドロキシオレフィンおよび１分子当たり平均して少なくとも２つのヒドロキシ基を有するポリシロキサンである。
【００８９】
例えば適切なポリエーテルジオール（Ｃ３ｂ）は、Ｃ２〜Ｃ４−アルキレンオキシド、例えばエチレンオキシド、プロピレンオキシドおよびブチレンオキシド、テトラヒドロフラン、スチレンオキシドおよび／またはエピクロロヒドリンのホモポリマーおよびコポリマーであり、それらは適切な触媒、例えば三フッ化ホウ素の存在において得られる。さらに適切なポリエーテルジオールは、これらの化合物を少なくとも２つの酸性の水素原子を有するスターター、例えば水、エチレングリコール、チオグリコール、メルカプトエタノール、１，３−プロパンジオール、１，４−ブタンジオール、１，６−ヘキサンジオール、１，１２−ドデカンジオール、エチレンジアミン、アニリンまたは１，２−ジ−（４−ヒドロキシフェニル）プロパンの存在下で（共）重合することによって得ることができる。
【００９０】
とりわけ適切なポリエーテルジオール（Ｃ３ｂ）のための例は、ポリエチレングリコール、ポリプロピレングリコール、ポリブチレングリコールおよびポリテトラヒドロフランならびにそれらのコポリマーである。
【００９１】
ポリエーテルジオールの分子量Ｍｎは、有利には２５０〜５０００、とりわけ有利には５００〜２５００である。
【００９２】
イソシアネート反応性化合物（Ｃ３ｂ）として適切なポリエステルジオール（ヒドロキシポリエステル）は一般的に公知である。
【００９３】
有利なポリエステルジオール（Ｃ３ｂ）は、ジオールとジカルボン酸またはそれらの反応性誘導体、例えば無水物またはジメチルエステルとの反応生成物である。
【００９４】
ジカルボン酸として、飽和および不飽和の脂肪族ならびに芳香族のジカルボン酸が適しており、それらは付加的な置換基、例えばハロゲンを有してよい。有利な脂肪族ジカルボン酸は、Ｃ原子３〜２２個、特に４〜１２個を含有する飽和非分岐α，ω−ジカルボン酸である。
【００９５】
とりわけ適切なジカルボン酸のための例は以下のものである：コハク酸、グルタル酸、アジピン酸、コルク酸、アゼライン酸、セバシン酸、１，１２−ドデカンジカルボン酸、マレイン酸、無水マレイン酸、フマル酸、イタコン酸、フタル酸、イソフタル酸、無水フタル酸、テトラヒドロ無水フタル酸、ヘキサヒドロ無水フタル酸、テトラクロロ無水フタル酸、エンドメチレンテトラヒドロ無水フタル酸、テレフタル酸、テレフタル酸ジメチルエステルおよびイソフタル酸ジメチルエステル。
【００９６】
ジオールとして、殊に飽和および不飽和の脂肪族および脂環式のジオールが適している。とりわけ有利な脂肪族α，ω−ジオールは非分岐でありかつ、Ｃ原子２〜１２個、殊に２〜８個、特に２〜４個を有する。有利な脂環式ジオールはシクロヘキサンから誘導される。
【００９７】
とりわけ適切なジオールのための例は以下のものである：エチレングリコール、プロピレングリコール、１，３−プロパンジオール、１，４−ブタンジオール、２−メチルプロパン−１，３−ジオール、１，５−ペンタンジオール、ネオペンチルグリコール、１，６−ヘキサンジオール、１，８−オクタンジオール、１，１０−デカンジオール、１，１２−ドデカンジオール、ｃｉｓ−およびｔｒａｎｓ−ブタ−２−エン−１，４−ジオール、２−ブチン−１，４−ジオールおよびｃｉｓ−およびｔｒａｎｓ−１，４−ジ（ヒドロキシメチル）シクロヘキサン。
【００９８】
ポリエステルジオールの分子量Ｍｎは、有利には３００〜５０００である。
【００９９】
イソシアネート反応性化合物（Ｃ３ｂ）として適切なラクトンベースのポリエステルジオールは、殊にＣ原子４〜２２個、有利には４〜８個を有する脂肪族の飽和非分岐ω−ヒドロキシカルボン酸をベースとする。アルキレン鎖中で１つ以上の−ＣＨ２−基が−ＣＨ（Ｃ１〜Ｃ４−アルキル）−によって置換されている分岐したω−ヒドロキシカルボン酸も適している。
【０１００】
有利なω−ヒドロキシカルボン酸のための例は、γ−ヒドロキシ酪酸およびδ−ヒドロキシバレリアン酸である。
【０１０１】
当然のことながら、上記ジオールもイソシアネート反応性化合物（Ｃ３ｂ）として適しており、その際、上と同じ利点が当てはまる。
【０１０２】
イソシアネート反応性化合物（Ｃ３ｂ）として同様に適しているのは、殊にＣ原子３〜１２個、特に３〜８個を有するトリオールである。とりわけ適切なトリオールのための例はトリメチロールプロパンである。
【０１０３】
イソシアネート反応性化合物（Ｃ３ｂ）として適切なジヒドロキシカルボン酸として、殊に、有利にはＣ原子４〜１４個を含有する脂肪族飽和ジヒドロキシカルボン酸がとりわけ適している。極めて適しているのは、式
【化１】
2009500189.tif 000002
［式中、Ａ１およびＡ２は同じまたは異なるＣ１〜Ｃ４−アルキレン基を意味しかつ、Ｒは水素またはＣ１〜Ｃ４−アルキルである］のジヒドロキシカルボン酸である。
【０１０４】
これらのジヒドロキシカルボン酸のためのとりわけ有利な例はジメチロールプロピオン酸（ＤＭＰＡ）である。
【０１０５】
さらに、イソシアネート反応性化合物（Ｃ３ｂ）として相応するジヒドロキシスルホン酸およびジヒドロキシホスホン酸、例えば２，３−ジヒドロキシプロパンホスホン酸が適している。
【０１０６】
その際、ジヒドロキシカルボン酸という概念は、１つ以上のカルボキシル官能基（もしくは無水物官能基またはエステル官能基）を含有する化合物も包含する。そのような化合物は、ジヒドロキシ化合物とテトラカルボン酸二無水物、例えばピロメリット酸二無水物またはシクロペンタンテトラカルボン酸二無水物との反応によって、モル比２：１〜１．０５：１で重付加反応において得られかつ、有利には５００〜１００００の平均分子量Ｍｎを有する。
【０１０７】
適切なポリカーボネートジオール（Ｃ３ｂ）のための例として、ホスゲンと過剰のジオール、殊に、Ｃ原子２〜１２個、殊に２〜８個、特に２〜４個を有する非分岐の飽和脂肪族α，ω−ジオールとの反応生成物が挙げられるべきである。
【０１０８】
イソシアネート反応性化合物（Ｃ３ｂ）として適切なポリヒドロキシオレフィンは、特にα，ω−ジヒドロキシオレフィンであり、その際、α，ω−ジヒドロキシブタジエンが有利である。
【０１０９】
さらにイソシアネート反応性化合物（Ｃ３ｂ）として適切なポリシロキサンは、１分子当たり平均して少なくとも２つのヒドロキシ基を含有する。とりわけ適切なポリシロキサンは平均してＳｉ原子５〜２００個（数平均）を有しかつ、特にＣ１〜Ｃ１２−アルキル基、殊にメチル基により置換されている。
【０１１０】
イソシアネート反応性ヒドロキシ基を１つだけ有するイソシアネート反応性化合物（Ｃ３ｂ）のための例として、殊に脂肪族の、脂環式の、芳香脂肪族のまたは芳香族のモノヒドロキシカルボン酸および−スルホン酸が挙げられる。
【０１１１】
ポリウレタンベース（Ｃ３）の付加物は、化合物（Ｃ３ａ）と（Ｃ３ｂ）の反応によって製造され、その際、（Ｃ３ａ）対（Ｃ３ｂ）のモル比は一般に２：１〜１：１、有利には１．２〜１〜１：１．２である。
【０１１２】
その際、可能であるのは、前記のイソシアネート反応性化合物（Ｃ３ｂ）の他に、イソシアネート反応性基を有するさらに他の化合物、例えばジチオール、チオアルコール、例えばチオエタノール、アミノアルコール、例えばエタノールアミンおよびＮ−メチルエタノールアミン、またはジアミン、例えばエチレンジアミンを添加すること、およびそれによってウレタン基の他にさらにイソシアヌレート基、アロファネート基、尿素基、ビウレット基、ウレトジオン基またはカルボジイミド基を有するポリウレタンを製造することである。そのようなイソシアネート反応性化合物のためのさらに他の例は、少なくとも２つの第１級アミノ基および／または第２級アミノ基を有する脂肪族の、脂環式の、芳香脂肪族のまたは芳香族のカルボン酸およびスルホン酸である。
【０１１３】
当然のことながらまた、イソシアネート反応性基を１つだけ有する相応する化合物、例えばモノアルコール、第１級モノアミンおよび第２級モノアミン、モノアミノカルボン酸およびモノアミノスルホン酸およびメルカプタンも添加してよい。通常の使用量は、（Ｃ３ａ）に対して１０モル％までである。
【０１１４】
有利には、反応生成物（Ｃ３）のカルボキシル基は、水溶性を保証するために少なくとも部分的に塩の形で存在する。適しているのは、例えばナトリウム塩およびカリウム塩、およびアンモニウム塩のようなアルカリ金属塩である。
【０１１５】
通常、付加物（Ｃ３）は５００〜２５００００の平均分子量Ｍｗを有する。
【０１１６】
極性基対非極性基の比の制御によって、付加物（Ｃ３）の表面活性特性が目的に合わせ設定されうる。
【０１１７】
このようなアニオン性表面活性付加物（Ｃ３）は公知でありかつ、商業的に例えばＢｏｒｃｈｉ（Ｒ）ＧＥＮ ＳＮ ９５（Ｂｏｒｃｈｅｒｓ）の名称で得られる。
【０１１８】
ポリエーテル（Ｃ４）の酸性のリン酸エステル、ホスホン酸エステル、硫酸エステルおよび／またはスルホン酸エステルをベースとする水溶性のアニオン性表面活性付加物は、殊に上記のポリエーテル（Ｃ１）とリン酸、五酸化リンおよびホスホン酸もしくは硫酸およびスルホン酸との反応生成物をベースとする。この際、ポリエーテルは相応するリン酸モノエステルまたはリン酸ジエステルおよびホスホン酸エステルもしくは硫酸モノエステルおよびスルホン酸エステルに変換される。これらの酸性のエステルは、有利には水溶性の塩の形で、殊にアルカリ金属塩、特にナトリウム塩、およびアルミニウム塩として存在し、しかしながらそれらは遊離酸の形でも使用されうる。
【０１１９】
有利なホスフェートおよびホスホネートは、特に、アルコキシル化された、殊にエトキシル化された、脂肪アルコールおよびオキソアルコール、アルキルフェノール、脂肪アミン、脂肪酸および樹脂酸から誘導され、有利なスルフェートおよびスルホネートは、殊に、アルコキシル化された、特にエトキシル化された、脂肪アルコール、アルキルフェノールおよびアミン、また多価アミン、例えばヘキサメチレンジアミンをベースとする。
【０１２０】
このようなアニオン性表面活性付加物は公知でありかつ、例えばＮｅｋａｌ（Ｒ）（ＢＡＳＦ）、Ｔａｍｏｌ（Ｒ）（ＢＡＳＦ）、Ｃｒｏｄａｆｏｓ（Ｒ）（Ｃｒｏｄａ）、Ｒｈｏｄａｆａｃ（Ｒ）（Ｒｈｏｄｉａ）、Ｍａｐｈｏｓ（Ｒ）（ＢＡＳＦ）、Ｔｅｘａｐｏｎ（Ｒ）（Ｃｏｇｎｉｓ）、Ｅｍｐｉｃｏｌ（Ｒ）（Ａｌｂｒｉｇｈｔ  ＆  Ｗｉｌｓｏｎ）、Ｍａｔｅｘｉｌ（Ｒ）（ＩＣＩ）、Ｓｏｐｒｏｐｈｏｒ（Ｒ）（Ｒｈｏｄｉａ）およびＬｕｔｅｎｓｉｔ（Ｒ）（ＢＡＳＦ）の名称で商業的に得られる。
【０１２１】
通常、着色剤配合物は１〜５０質量％の、殊に１〜４０質量％の分散剤（Ｃ）の含量を有する。
【０１２２】
水は着色剤配合物の液状の担体材料を形成する。
【０１２３】
有利には、着色剤配合物は水と水保持剤との混合物を液相として含有する。殊に水保持剤として、気化しにくい（すなわち、一般に沸点＞１００℃を有する）、それゆえ水保持作用があり、水中に可溶性でありまたは水と混合可能である有機溶媒が使用される。
【０１２４】
適切な水保持剤のための例は、多価アルコール、有利にはＣ原子２〜８個、殊に３〜６個を有する非分岐のおよび分岐した多価アルコール、例えばエチレングリコール、１，２−および１，３−プロピレングリコール、グリセロール、エリトリトール、ペンタエリトリトール、ペンチトール、例えばアラビトール、アドニトールおよびキシリトール、およびヘキシトール、例えばソルビトール、マンニトールおよびズルシトールである。さらに、例えばジ−、トリ−およびテトラアルキレングリコールおよびそれらのモノ−（特にＣ１〜Ｃ６−、殊にＣ１〜Ｃ４−）アルキルエーテルも適している。例えばジ−、トリ−およびテトラエチレングリコール、ジエチレングリコールモノメチル−、−エチル−、−プロピル−および−ブチルエーテル、トリエチレングリコールモノメチル−、−エチル−、−プロピル−および−ブチルエーテル、ジ−、トリ−およびテトラ−１，２−および−１，３−プロピレングリコールおよびジ−、トリ−およびテトラ−１，２−および−１，３−プロピレングリコールモノメチル−、−エチル−、−プロピル−およびブチルエーテルが挙げられる。
【０１２５】
一般に着色剤配合物は液相（Ｄ）１０〜８８．９５質量％、有利には１０〜８０質量％を含有する。水が、水を保持する有機溶媒との混合物中で存在する場合、この溶媒は一般的に相（Ｄ）の１〜８０質量％、有利には１〜６０質量となる。
【０１２６】
さらに着色剤配合物は、成分（Ｅ）としてその割合が一般的に５質量％までであってよいさらに通常の添加剤、例えば殺虫剤、消泡剤、沈殿防止剤およびレオロジー変性剤を含有してよい。
【０１２７】
着色剤配合物は様々な方法で得ることができる。有利にはまず顔料分散液が製造され、それは次いで染料に固体としてまたは、殊に溶解したまたは液状の、殊に水性の、分散した形の相において添加される。
【０１２８】
着色剤配合物は、本発明による木質材料板のために用いられる、木材繊維もしくは木屑およびバインダーからの混合物のためのベースとして様々の方法でかつ製造プロセスの様々の箇所で添加されうる。有利なＭＤＦ／ＨＤＦ板の場合、それらは有利にはブローラインを介して接着剤と別個にまたは接着剤と一緒にシート製造プロセスに直接導入される。
【０１２９】
例
本発明によるＭＤＦ板の製造
例１
ａ）漂白
馬蹄形攪拌機およびサーモスタットで調整される加熱装置を有する５ｌ容器において、木材繊維（トウヒ）７０ｇおよびエチレンジアミンテトラ酢酸（Ｔｒｉｌｏｎ（Ｒ）Ｂ、ＢＡＳＦ）１ｇを水３ｌ中で攪拌しながら７０℃に加熱した。過炭酸ナトリウム７ｇの添加後１時間、７０〜７５℃で攪拌した、次いで亜ジチオン酸ナトリウム７ｇを添加し、引き続きさらに３０分、７０〜７５℃で攪拌した。
【０１３０】
パルプスラリー (Holzstoffmaisch)を、冷却後に室温でメッシュ幅１ｍｍのふるいを介して液状成分から分離しかつ、水を流しながら短時間で洗浄しかつ完全に圧延した。延展されたろ過材料を、次いで６０℃で循環空気乾燥庫(Umlufttrockenschrank)において３日間乾燥した。
【０１３１】
ｂ着色
漂白された木材繊維をブレードミキサーにおいて十分に混合しかつ以下の表中に記載された接着剤バッチ(Leimansatz)で噴霧し、該バッチはそこで同様に示される組成の灰色の顔料配合物を含有していた。
【０１３２】
【表１】
2009500189.tif 000003
【０１３３】
引き続き、接着剤が施与された繊維を流し込みマットを形成し、低温で前圧縮しかつ１９０℃でプレスにかけ板を形成した。
【０１３４】
比較のために、別様に変えられなかった処理方法でＭＤＦ板を未漂白の木材繊維から製造した。
【０１３５】
両方のケースにおいて、明るい灰色のＭＤＦ板が得られた。しかしながら、比較のために製造されたＭＤＦ板は黄色がかった−褐色がかった灰色の色合いを有しており、その一方で漂白された木材繊維からの本発明によるＭＤＦ板は、混じりけのない明るい灰色の色合い（比較に対する明度差ΔＬ*：２）を示した。
【０１３６】
例２
ＭＤＦパイロットプラントにトウヒ材(Fichtenholz)からの木材チップを装填し、かつＭＤＦ製造プロセスを２１ｋｇ／ｈの流量で開始した。精砕機にかける直前に、亜ジチオン酸ナトリウム５％／ａｔｒｏ繊維に相当する２０質量％の亜ジチオン酸ナトリウム水溶液をプロセスにポンプ供給した。
【０１３７】
結果生じる漂白された木材繊維をブローラインによって連続的に表２に記載された接着剤バッチで噴霧し、該バッチはそこで同様に示される組成の顔料配合物を含有していた。
【０１３８】
【表２】
2009500189.tif 000004
【０１３９】
接着剤が施与された木材繊維を、接続されている連続的な乾燥機中で約９％の残留湿分に乾燥し、次いで不連続的に流し込みしマットを形成し、低温で前圧縮しかつ１９０℃にて１５ｓ／ｍｍのプレス時間係数でプレスし１６ｍｍの厚さの板を形成した。
【０１４０】
漂白なしの、しかし別様に変えられなかった処理方法で製造されたＭＤＦ板の場合、３単位の明度差ΔＬ*が明らかになった。
【国際調査報告】
2009500189.tif 000005
2009500189.tif 000006
2009500189.tif 000007
2009500189.tif 000008
2009500189.tif 000009
2009500189.tif 000010